СПОСОБ ПРОИЗВОДСТВА БИМЕТАЛЛИЧЕСКОГО ПРОКАТА ДРАГОЦЕННЫХ МЕТАЛЛОВ
MANUFACTURING METHOD OF BIMETALLIC ROLL STOCK OF PRECIOUS METALS

Изобретение относится к области ювелирной промышленности и предназначено для производства биметаллического полуфабриката сплавов золота ЗлСрМ 585-80 и серебра СрМ 925.
Обычно соединяют между собой сплавы золота разных цветов или сплавы золота и платины. Это связано с технологическими особенностями производства ювелирных изделий из драгоценных металлов, физическими свойствами, условиями сохранности.
Известен способ получения биметаллического полуфабриката обручальных колец по технологии спекания (синтеринг). По технологии спекания соединяют золото разных цветов в различной цветовой последовательности. Основными недостатками получения биметалла по технологии спекания являются ограничения по выпуску ассортимента ювелирных изделий, необходимость приобретения дополнительного специального технологического оборудования. Указанный способ получения полуфабриката биметаллов используется на ювелирных предприятиях, в частности на Костромской ювелирной фабрике «Топаз» и в ОАО «Красносельский Ювелирпром».
Наиболее близким по технической сущности к предлагаемому способу является способ получения биметаллического полуфабриката по технологии литья. Этим способом получают литые детали из золота разных цветов и соединения золота с серебром. Недостатками этого способа является его сложность, получение тяжелых, по сравнению с другими заготовительными технологиями, а значит дорогостоящих ювелирных изделий. Указанный способ применяется в ювелирной компании «Акимов» г.Санкт-Петербург.
Задача изобретения - расширение ассортимента ювелирных изделий из драгоценных металлов за счет использования биметаллического проката состава золото-серебро.
Поставленная задача достигается тем, что с использованием биметаллического проката и применением различных заготовительных технологических процессов для производства ювелирных изделий - выпиловки, холодной штамповки, холодного выдавливания, лазерного раскроя, получают детали ювелирных изделий.
Способ производства биметаллического проката драгоценных металлов золото-серебро, с процентным содержанием 30% и 70% соответственно, предусматривает получение исходного материала: проката биметалла сплава золота ЗлСрМ 585-80 и припоя ПЗл 585 (золото-припой); проката серебра СрМ 925.
Прокат золотого биметалла производят методом непрерывного литья полос сплава золота ЗлСрМ 585-80 и припоя ПЗл 585. Исходная толщина полос 50 мм. Полосы прокатывают, чередуя с отжигом, до толщины 1,8 и 0,22 мм соответственно. Прокат полос обезжиривают спиртом, производят полировку поверхности и прихватку для их фиксации перед пайкой. Производят пайку в конвейерной печи при рабочей температуре камеры 850-870 градусов, при скорости конвейерной ленты 40-45 см/мин. Получают биметаллическую пластину золота толщиной 2,02 мм. Прокатывают пластину, через отжиг, до заданной толщины - 0,35-0,2 мм.
Полосу серебра СрМ 925 получают методом непрерывного литья. Исходная толщина полосы 50 мм. Полосу прокатывают, чередуя с отжигом, до толщины 0,5 мм.
Затем производят полировку и обезжировку полос проката исходного материала с двух сторон для плотного их прилегания на операции пайки. Производят безокислительную температурно-диффузионную пайку в конвейерной печи при рабочей температуре камеры 800-810 градусов, при скорости конвейерной ленты 35-40 см/мин. Полученную пластину, толщиной 0,85 мм прокатывают до заданной толщины, от 0,7 мм до 0,5 мм, в зависимости от вида и назначения деталей будущих ювелирных изделий.
Для получения биметаллического проката большей толщины, чем изложено выше, используют другие толщины исходных материалов.
Так для получения биметаллического проката золото-серебро толщиной 1,35 мм используют биметаллический прокат золото-припой толщиной 0,35 мм и прокат серебра толщиной 1,0 мм. Паяют при температуре 800-850 градусов при скорости конвейерной ленты 20-25 см/мин.
Способ производства биметаллического проката не требует приобретения дополнительного специального технологического оборудования. Все технологические операции проводят на существующем оборудовании. Это - машина непрерывного литья полосы драгоценных металлов, прокатный стан, шлифовально-полировальный станок, конвейерная печь пайки и отжига.
Реализована задача получения двухслойного и двухцветного проката, который используют для производства ювелирных изделий. Изделия, изготовленные из биметаллического полуфабриката, имеют более низкий диапазон цен по сравнению с золотыми, 677 рублей за грамм и 1059 рублей за грамм соответственно, что на 36,1% дешевле (пример на изделиях артикулов 4400035198 и 1400035198). В производстве разработаны и внедрены православные кресты с изображением образа Христа на лицевой золотой стороне. Обратная сторона крестов - серебряная. Серебро - символ чистоты и святости. Вместе металлы создают образ единения Бога и земной церкви.
Итак, заявляемое изобретение позволяет расширить ассортимент ювелирных изделий, наполнить их символическим смыслом.